Brevet FR2969623A1 — publié le 20120629

B 10-2183FR 1 Procédé de préparation d'un mélange-maître en phase liquide L'invention concerne un procédé de préparation d'un mélange-maître en phase liquide d'un ou plusieurs élastomères diéniques, en particulier un latex de caoutchouc naturel, et d'une ou plusieurs charges. On entend par « mélange-maître » (couramment désigné par son nom anglais « masterbatch »): un composite à base d'élastomère dans lequel a été introduit une ou plusieurs charges et éventuellement d'autres additifs. Pour obtenir les propriétés de renforcement optimales conférées par une charge dans une bande de roulement de pneumatique et ainsi une haute résistance à l'usure, on sait qu'il convient d'une manière générale que cette charge soit présente dans la matrice élastomérique sous une forme finale qui soit à la fois la plus finement divisée possible et répartie de la façon la plus homogène possible. Or, de telles conditions ne peuvent être réalisées que dans la mesure où cette charge présente une très bonne aptitude, d'une part à s'incorporer dans la matrice lors du mélange avec l'élastomère et à se désagglomérer, d'autre part à se disperser de façon homogène dans cette matrice. Or, afin d'améliorer la dispersibilité de la charge dans la matrice élastomérique, il est connu de recourir à un mélange d'élastomère et de charge en phase « liquide ». Pour ce faire, il est fait appel à un élastomère sous forme de latex, et à une dispersion aqueuse de la charge, couramment appelée « slurry ». Le procédé de préparation de mélange-maître en phase liquide comporte une étape de coagulation, qui généralement est initiée par l'ajout d'un agent de coagulation dans le milieu. Le brevet US 5,763,388 enseigne un procédé de préparation en phase liquide d'un mélange-maître d'un latex de polymère et de silice en tant que charge, comprenant l'incorporation au sein du latex d'une silice modifiée. Cette silice a préalablement réagi avec un agent de couplage, cette modification de la silice permettant de disperser uniformément la silice modifiée au sein du latex de polymère. Selon ce document, l'étape de coagulation se fait en présence d'un agent de coagulation. La charge peut également être du noir de carbone. Dans ce domaine, dés 1955, le problème de la dispersion uniforme des charges, et notamment du noir de carbone au sein du caoutchouc était déjà posé. Ainsi, il est connu du document BE 541816 un procédé de préparation d'un mélange-maître de caoutchouc et de noir de carbone en phase liquide. Ce procédé se fait en continu et utilise des chocs hydrauliques ou une violente agitation mécanique pour réaliser la dispersion du noir de carbone au sein de la matrice élastomérique. Plus récemment, le document WO97/36724 divulgue un procédé de préparation d'un mélange-maître et un appareillage spécifique permettant d'améliorer la dispersibilité du noir de carbone dans un latex de caoutchouc naturel. Cette technologie répond à deux objectifs : la réalisation de l'étape de coagulation en absence d'agent coagulant et l'obtention d'un mélange-maître, dont la répartition de la charge est uniforme. Toutefois, cette technologie présente un certain nombre d'inconvénients. L'appareillage mis en oeuvre est très complexe et le procédé décrit s'appuie sur des caractéristiques très précises liées à cet appareillage, tel que une géométrie de la zone de coagulation définie ou encore une différence de vitesse de flux définie. Ainsi, il est recherché un procédé de préparation d'un mélange- maître conduisant à un mélange-maître dont la répartition de la charge est uniforme dans tout le produit, dont le rendement massique et le ratio charge/élastomère sont satisfaisants, ce procédé devant être facile à mettre en oeuvre à partir d'équipements simples. De plus, il serait intéressant de pouvoir mieux contrôler, voir de commander les phases d'homogénéisation et de coagulation de manière à pouvoir agir sur la répartition de la charge au sein du coagulum. Or, les demanderesses ont découvert qu'il était possible de contrôler l'homogénéisation du mélange de l'élastomère et de la charge avant la phase de coagulation permettant ainsi d'améliorer la répartition des charges dans la matrice élastomérique, et de faire participer l'ensemble des charges présentes dans la matrice conduisant ainsi à un très bon rendement massique en respectant le taux de charge préalablement introduit. Avantageusement, le procédé selon l'invention ne nécessite pas l'utilisation d'agent coagulant. L'invention porte ainsi sur un procédé de préparation d'un mélange-maître en phase liquide à base d'un ou plusieurs latex d'élastomères diéniques et d'une ou plusieurs charges, comprenant les étapes successives suivantes : - réalisation d'une dispersion aqueuse stable et homogène (C), par mélange d'un ou plusieurs latex d'élastomère diénique (A) avec une ou plusieurs dispersions aqueuses stables (B) d'une ou plusieurs charges, - homogénéisation de la dispersion aqueuse (C), - coagulation au sein de la dispersion aqueuse (C) du ou desdits latex d'élastomère diénique avec les charges par apport d'énergie mécanique, - récupération du coagulum, puis - séchage du coagulum récupéré pour obtenir le mélange-maître. L'invention porte également sur un mélange-maître d'élastomère diénique et de charge préparé selon le procédé décrit ci- dessus. L'invention a aussi pour objet une composition de caoutchouc à base d'au moins un mélange-maître d'élastomère diénique et de charge préparé selon le procédé décrit ci-dessus, un article fini ou semi-fini comportant une composition telle que définie ci-dessus et une bande de roulement de pneumatique comportant une composition telle que définie ci-dessus. L'invention a enfin pour objet un pneumatique ou produit semi-fini comportant au moins une composition de caoutchouc telle que définie ci-dessus. D'autres objets, caractéristiques, aspects et avantages de l'invention apparaîtront encore plus clairement à la lecture de la description et des exemples qui suivent. Par homogène, on entend au sens de la présente invention et de façon classique pour un homme du métier, que la concentration en charges et/ou en latex d'élastomère dans un volume donné soit identique à la concentration en charges et/ou en latex dans le volume total du mélange-maître ou de la dispersion. L'homme du métier saura vérifier l'homogénéité de la dispersion, si besoin par des mesures de concentration de la charge et/ou du latex d'élastomère à partir de plusieurs prélèvements effectués à différents endroits du volume (par exemple en surface ou plus en profondeur dans la cuve) de la dispersion. Le but recherché est d'éviter la formation de poches de dispersion de charges au sein du mélange-maître, communément appelées agglomérats. Par l'expression : composition « à base de », il faut entendre une composition comportant le mélange et/ou le produit de réaction des différents constituants utilisés, certains de ces constituants de base étant susceptibles de, ou destinés à réagir entre eux, au moins en partie, lors des différentes phases de fabrication de la composition, en particulier au cours de sa réticulation chimique. Dans la présente description, sauf indication expresse différente, tous les pourcentages (%) sont des pourcentages en masse. D'autre part, tout intervalle de valeurs désigné par l'expression "entre a et b" représente le domaine de valeurs allant de plus de a à moins de b (c'est-à-dire bornes a et b exclues), tandis que tout intervalle de valeurs désigné par l'expression "de a à b" signifie le domaine de valeurs allant de a jusqu'à b (c'est-à-dire incluant les bornes strictes a et b). L'unité de quantité « pce » signifie parties en poids pour cent parties d'élastomère. Réalisation de la dispersion aqueuse (C) La première étape du procédé selon l'invention consiste à réaliser une dispersion aqueuse stable et homogène (C) à partir d'un ou plusieurs latex d'élastomère (A) avec une ou plusieurs dispersions aqueuses de charges (B). Par dispersion aqueuse stable, on attend au sens de la présente invention une dispersion dans laquelle les constituants de cette dispersion ne coagulent pas, ne floculent pas, ne comportent pas d'agglomérat, et ne sédimentent pas, du moins au niveau macroscopique, c'est-à-dire que son état n'évolue pas dans un temps déterminé à température ambiante sous une pression atmosphérique. Plus particulièrement, la dispersion stable n'évolue pas au niveau macroscopique dans le temps par rapport à la coagulation spontanée résultant du mélange du noir de carbone et d'un latex de caoutchouc naturel. Latex d'élastomère diénique (A) Par élastomère sous forme de latex, on entend au sens de la présente invention un élastomère se présentant sous forme de particules d'élastomère dispersées dans l'eau. L'invention concerne les latex d'élastomères diéniques, les élastomères diéniques étant définis comme suit : Par élastomère ou caoutchouc "diénique", doit être compris de manière connue un élastomère issu au moins en partie (i.e., un homopolymère ou un copolymère) de monomères diènes (monomères porteurs de deux doubles liaisons carbone-carbone, conjuguées ou non). Ces élastomères diéniques peuvent être classés dans deux catégories : "essentiellement insaturés" ou "essentiellement saturés". On entend en général par "essentiellement insaturé", un élastomère diénique issu au moins en partie de monomères diènes conjugués, ayant un taux de motifs ou unités d'origine diénique (diènes conjugués) qui est supérieur à 15% (% en moles) ; c'est ainsi que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15%). Dans la catégorie des élastomères diéniques "essentiellement insaturés", on entend en particulier par élastomère diénique "fortement insaturé" un élastomère diénique ayant un taux de motifs d'origine diénique (diènes conjugués) qui est supérieur à 50%. Parmi ces élastomères diéniques, on distingue par ailleurs le caoutchouc naturel et les élastomères synthétiques. Pour le caoutchouc naturel (NR) qui convient particulièrement à l'invention, ce caoutchouc naturel existe sous différentes formes comme le détail le chapitre 3 « Latex concentrates : properties and composition », de K.F. Gaseley, A.D.T. Gordon et T.D. Pendle dans « Naturel Rubber Science and Technology », A.D. Roberts, Oxford University Press - 1988. En particulier plusieurs formes de latex de caoutchouc naturel sont commercialisés : les latex de caoutchouc naturel dits « de champ » (« latex field »), les latex de caoutchouc naturel dits « concentrés » (« concentrated natural rubber latex »), les latex epoxydés (« ENR »), les latex déprotéinisés, les latex ayant subi une étape de clivage de liaison amide ou encore les latex prévulcanisés. Le latex de caoutchouc naturel de champ est un latex dans lequel de l'ammoniac a été ajouté pour éviter une coagulation précoce et le latex de caoutchouc naturel concentré correspond à un latex de champ qui a subi un traitement correspondant à un lavage suivi d'une nouvelle concentration. Les différentes catégories de latex de caoutchouc naturel concentrés sont répertoriées notamment selon la norme ASTM D 1076-06. Parmi ces latex de caoutchouc naturel concentrés, on distingue notamment des latex de caoutchouc naturel concentrés de qualité dite : « HA » (high ammonia) et de qualité dite « LA » ; on utilisera avantageusement pour l'invention des latex de caoutchouc naturel concentrés de qualité HA. Le latex peut être utilisé directement ou être préalablement dilué dans de l'eau pour faciliter sa mise en oeuvre. Par élastomères diéniques synthétiques susceptible d'être utilisé conformément à l'invention, on entend plus particulièrement par élastomère diénique (a) - tout homopolymère obtenu par polymérisation d'un monomère diène conjugué ayant de 4 à 12 atomes de carbone; (b) - tout copolymère obtenu par copolymérisation d'un ou plusieurs diènes conjugués entre eux ou avec un ou plusieurs composés vinyle aromatique ayant de 8 à 20 atomes de carbone; (c) - un copolymère ternaire obtenu par copolymérisation d'éthylène, d'une a-oléfine ayant 3 à 6 atomes de carbone avec un monomère diène non conjugué ayant de 6 à 12 atomes de carbone, comme par exemple les élastomères obtenus à partir d'éthylène, de propylène avec un monomère diène non conjugué du type précité tel que notamment l'hexadiène-1,4, l'éthylidène norbornène, le dicyclopentadiène; (d) - un copolymère d'isobutène et d'isoprène (caoutchouc butyle), ainsi que les versions halogénées, en particulier chlorées ou bromées, de ce type de copolymère. A titre de diènes conjugués conviennent notamment le butadiène-1,3, le 2-méthyl-1,3-butadiène, les 2,3-di(alkyle en C1-CS)-1,3-butadiènes tels que par exemple le 2,3-diméthyl-1,3-butadiène, le 2,3-diéthyl-1,3-butadiène, le 2-méthyl-3-éthyl-1,3-butadiène, le 2-méthyl-3-isopropyl-1,3-butadiène, un aryl-1,3-butadiène, le 1,3-pentadiène, le 2,4-hexadiène. A titre de composés vinylaromatiques conviennent par exemple le styrène, l'ortho-, méta-, paraméthylstyrène, le mélange commercial "vinyle-toluène", le paratertiobutylstyrène, les méthoxystyrènes, les chlorostyrènes, le vinylmésitylène, le divinylbenzène, le vinylnaphtalène. Les copolymères peuvent contenir entre 99% et 20% en poids d'unités diéniques et entre 1% et 80% en poids d'unités vinylaromatiques. Les élastomères peuvent avoir toute microstructure qui est fonction des conditions de polymérisation utilisées, notamment de la présence ou non d'un agent modifiant et/ou randomisant et des quantités d'agent modifiant et/ou randomisant employées. Les élastomères peuvent être par exemple à blocs, statistiques, séquencés, microséquencés, et être préparés en dispersion ou en solution ; ils peuvent être couplés et/ou étoilés ou encore fonctionnalisés avec un agent de couplage et/ou d'étoilage ou de fonctionnalisation. Pour un couplage à du noir de carbone, on peut citer par exemple des groupes fonctionnels comprenant une liaison C-Sn ou des groupes fonctionnels aminés tels que aminobenzophénone par exemple ; pour un couplage à une charge inorganique renforçante telle que silice, on peut citer par exemple des groupes fonctionnels silanol ou polysiloxane ayant une extrémité silanol (tels que décrits par exemple dans FR 2 740 778 ou US 6 013 718, et WO 2008/141702), des groupes alkoxysilane (tels que décrits par exemple dans FR 2 765 882 ou US 5 977 238), des groupes carboxyliques (tels que décrits par exemple dans WO 01/92402 ou US 6 815 473, WO 2004/096865 ou US 2006/0089445) ou encore des groupes polyéthers (tels que décrits par exemple dans EP 1 127 909 ou US 6 503 973, WO 2009/000750 et WO 2009/000752). Comme autres exemples d'élastomères fonctionnalisés, on peut citer également des élastomères (tels que SBR, BR, NR ou IR) du type époxydés. Conviennent les polybutadiènes et en particulier ceux ayant une teneur (% molaire) en unités -1,2 comprise entre 4% et 80% ou ceux ayant une teneur (% molaire) en cis-1,4 supérieure à 80%, les polyisoprènes, les copolymères de butadiène-styrène et en particulier ceux ayant une Tg (température de transition vitreuse (Tg, mesurée selon ASTM D3418) comprise entre 0°C et - 70°C et plus particulièrement entre - 10°C et - 60°C, une teneur en styrène comprise entre 5% et 60% en poids et plus particulièrement entre 20% et 50%, une teneur (% molaire) en liaisons -1,2 de la partie butadiénique comprise entre 4% et 75%, une teneur (% molaire) en liaisons trans-1,4 comprise entre 10% et 80%, les copolymères de butadiène-isoprène et notamment ceux ayant une teneur en isoprène comprise entre 5% et 90% en poids et une Tg de - 40°C à - 80°C, les copolymères isoprène-styrène et notamment ceux ayant une teneur en styrène comprise entre 5% et 50% en poids et une Tg comprise entre - 5 C et - 50°C. Dans le cas des copolymères de butadiène-styrèneisoprène conviennent notamment ceux ayant une teneur en styrène comprise entre 5% et 50% en poids et plus particulièrement comprise entre 10% et 40%, une teneur en isoprène comprise entre 15% et 60% en poids et plus particulièrement entre 20% et 50%, une teneur en butadiène comprise entre 5% et 50% en poids et plus particulièrement comprise entre 20% et 40%, une teneur (% molaire) en unités -1,2 de la partie butadiénique comprise entre 4% et 85%, une teneur (% molaire) en unités trans -1,4 de la partie butadiénique comprise entre 6% et 80%, une teneur (% molaire) en unités -1,2 plus -3,4 de la partie isoprénique comprise entre 5% et 70% et une teneur (% molaire) en unités trans -1,4 de la partie isoprénique comprise entre 10% et 50%, et plus généralement tout copolymère butadiène-styrène-isoprène ayant une Tg comprise entre - 5°C et - 70°C. En résumé, le ou les élastomères diéniques synthétiques selon l'invention sont choisis préférentiellement dans le groupe des élastomères diéniques fortement insaturés constitué par les polybutadiènes (en abrégé "BR"), les polyisoprènes (IR) de synthèse, les copolymères de butadiène, les copolymères d'isoprène et les mélanges de ces élastomères. De tels copolymères sont plus préférentiellement choisis dans le groupe constitué par les copolymères de butadiène-styrène (SBR), les copolymères d'isoprène-butadiène (BIR), les copolymères d'isoprène-styrène (SIR) et les copolymères d'isoprène-butadiène-styrène (SBIR). Ainsi à titre de latex d'élastomère synthétique, le latex peut notamment consister en un élastomère diénique synthétique déjà disponible sous forme d'émulsion (par exemple un copolymère de butadiène et de styrène, SBR, préparé en émulsion), ou en un élastomère diénique synthétique initialement en solution (par exemple un SBR préparé en solution) qui est émulsifié dans un mélange de solvant organique et d'eau, généralement au moyen d'un agent tensio-actif. Convient particulièrement à l'invention un latex de SBR, notamment un SBR préparé en émulsion ("ESBR") ou un SBR préparé en solution ("SSBR"), et plus particulièrement un SBR préparé en émulsion. I1 existe deux grands types de procédés de copolymérisation en émulsion du styrène et de butadiène, l'un d'entre eux, ou procédé à chaud (mis en oeuvre à une température proche de 50° C), étant adapté pour la préparation de SBR très ramifiés alors que l'autre, ou procédé à froid (mis en oeuvre à une température pouvant aller de 15° C à 40° C), permet d'obtenir des SBR plus linéaires. Pour une description détaillée de l'efficacité de plusieurs émulsifiants utilisables dans ledit procédé à chaud (en fonction des taux desdits émulsifiants), on pourra par exemple se reporter aux deux articles de C. W. Carr, 1. M. Kolthoff, E. J. Meehan, University of Minesota, Minneapolis, Minesota qui ont paru dans Journal of Polymer Science de 1950, Vol. V, n°2, pp. 201-206, et de 1951, Vol. VI, n° 1, pp. 73-81. Concernant des exemples comparatifs de mise en oeuvre dudit procédé à froid, on pourra par exemple se reporter à l'article Industrial and Engineering Chemistry, 1948, Vol. 40, n° 5, pp. 932-937, E. J. Vandenberg, G. E. Hulse, Hercules Powder Company, Wilmington, Delaware + et a l'article Industrial and Engineering Chemistry, 1954, Vol. 46, n° 5, pp. 1065-1073, J. R. Miller, H. E. Diem, B. F. Goodrich Chemical Co. , Akron, Ohio +. Dans le cas d'un élastomère SBR (ESBR ou SSBR), on utilise notamment un SBR ayant une teneur en styrène moyenne, par exemple comprise entre 20% et 35% en poids, ou une teneur en styrène élevée, par exemple de 35 à 45%, une teneur en liaisons vinyliques de la partie butadiénique comprise entre 15% et 70%, une teneur (% molaire) en liaisons trans-1,4 comprise entre 15% et 75% et une Tg comprise entre - 10°C et - 55°C ; un tel SBR peut être avantageusement utilisé en mélange avec un BR possédant de préférence plus de 90% (% molaire) de liaisons cis-1,4. On notera que l'on peut envisager d'utiliser un ou plusieurs latex de caoutchouc naturel en coupage, un ou plusieurs latex de caoutchouc synthétique en coupage ou un coupage un ou plusieurs latex de caoutchouc naturel avec un ou plusieurs latex de caoutchouc synthétique. Selon un mode de réalisation préféré de l'invention, le procédé met en oeuvre une dispersion aqueuse de caoutchouc naturel, et plus particulièrement un latex concentré de caoutchouc naturel, et notamment un latex de caoutchouc naturel concentré de qualité dite: « HA » (high ammonia) et de qualité dite « LA ». Plus particulièrement, le latex de caoutchouc naturel concentré de qualité dite : « HA » (high ammonia) est utilisé. La concentration en caoutchouc naturel dans la dispersion aqueuse (A) est de 10 à 65% en poids, de préférence de 30 à 65% en poids, et notamment de 40 à 65% en poids par rapport au poids total de la dispersion. Dispersion aqueuse stable d'une ou plusieurs charges (B) Par dispersion aqueuse stable, comme définit ci-dessus pour la dispersion aqueuse (C), on attend une dispersion dans laquelle les constituants de cette dispersion, c'est-à-dire les charges ne coagulent pas, ne floculent pas, ne comportent pas d'agglomérat, et ne sédimentent pas, du moins au niveau macroscopique, c'est-à-dire que son état n'évolue pas dans un temps déterminé à température ambiante sous une pression atmosphérique. On peut utiliser tout type de charge renforçante connue pour ses capacités à renforcer une composition de caoutchouc utilisable pour la fabrication de pneumatiques. De préférence, les charges selon l'invention coagulent spontanément avec l'élastomère diénique. Quelque soit la nature chimique de la charge, les charges préférées selon l'invention coagulant spontanément avec l'élastomère diénique possèdent des propriétés de surface comparables à celles du noir de carbone non modifié, c'est-à-dire une énergie de surface comparable à celle du noir de carbone. Ces charges peuvent être choisies parmi une charge organique renforçante, telle que du noir de carbone, une charge inorganique renforçante modifiée chimiquement, une charge organique renforçante modifiée chimiquement, une charge hybride organique/inorganique, une charge à base de polymère et leur mélanges, ces charges coagulant toutes spontanément avec le latex d'élastomère diénique. De préférence, les charges sont choisies parmi le noir de carbone, le noir de carbone modifié par des fonctions organiques, du noir de carbone traité par de la silice et de la silice modifiée par des fonctions organiques. Par exemple, il est possible d'utiliser un coupage de deux types de charges différentes, notamment un coupage de noir de carbone et de charge inorganique modifiée. La charge organique utilisable dans la dispersion aqueuse (B) selon l'invention est de préférence, le noir de carbone. Comme noirs de carbone conviennent tous les noirs de carbone connus, notamment les noirs du type HAF, ISAF, SAF conventionnellement utilisés dans les pneumatiques (noirs dits de grade pneumatique). Parmi ces derniers, on citera plus particulièrement les noirs de carbone renforçants des séries 100, 200 ou 300 (grades ASTM), comme par exemple les noirs N115, N134, N234, N326, N330, N339, N347, N375. On peut aussi utiliser, selon les applications visées, des noirs de séries plus élevées FF, FEF, GPF, SRF, par exemple les noirs N660, N683, N772. Comme exemples de charges organiques autres que des noirs de carbone, on peut citer les charges organiques de polyvinylaromatique fonctionnalisé telles que décrites dans les demandes WO-A-2006/069792 et WO-A-2006/069793, comme par exemple des charges de polyvinylaromatique hydrophobes. Dans la dispersion aqueuse (B) comprenant les charges, la concentration en charges est préférentiellement comprise entre 0,1 à 20% en poids, préférentiellement entre 1 à 15% en poids par rapport à l'eau présente dans la dispersion aqueuse de charge (B). I1 est connu que le noir de carbone coagule spontanément avec des latex de caoutchouc naturel, c'est-à-dire que la coagulation démarre quasiment instantanément au niveau macroscopique au moment de la mise en contact du noir de carbone et du latex, sous un très faible cisaillement. Or, il a été observé de manière surprenante que la présence du tensioactif au sein de la dispersion aqueuse (B) permet de stabiliser la dispersion aqueuse (C), c'est-à-dire celle qui résulte du mélange de la dispersion de charge (B) et du latex d'élastomère diénique (A) et ainsi de retarder la phase de coagulation du mélange. De plus, il a été observé, à apport d'énergie mécanique constant apportée au milieu, que la durée de la phase d'homogénéisation de la dispersion (C) est fonction de la quantité de tensioactif présent au sein de cette dispersion. Le latex d'élastomère diénique (A) peut également comprendre un ou plusieurs tensio-actifs Tensioactifs Ainsi, la dispersion aqueuse de charge (B) comporte un ou plusieurs tensio-actifs, notamment de manière à la rendre stable. Ce tensioactif peut être anionique, non-ionique, cationique ou amphotérique. Les agents tensioactifs non-ioniques sont des composés bien connus en soi (voir notamment à cet égard « Handbook of Surfactants » par M.R. Porter, éditions Blackie & Son (Glasgow and London), 1991, pp 116-178). Ainsi, ils peuvent être notamment choisis parmi (liste non limitative) les alcools, les alpha-diols, les alkylphénols, ces composés étant polyéthoxylés et/ou polypropoxylés et ayant une chaîne grasse comportant par exemple 8 à 18 atomes de carbone, le nombre de groupements oxyde d'éthylène ou oxyde de propylène pouvant aller notamment de 2 à 50. On peut également citer les copolymères d'oxyde d'éthylène et de propylène, les condensats d'oxyde d'éthylène et de propylène sur des alcools gras ; les amides gras polyéthoxylés ayant de préférence de 2 à 30 moles d'oxyde d'éthylène, les amides gras polyglycérolés comportant en moyenne 1 à 5 groupements glycérol et en particulier 1,5 à 4 ; les esters d'acides gras du sorbitan oxyéthylénés ayant de 2 à 30 moles d'oxyde d'éthylène ; les huiles polyéthoxylés ayant de préférence de 2 à 50 moles d'oxyde d'éthylène ; les esters d'acides gras du sucrose, les esters d'acides gras du polyéthyléneglycol, les alkylpolyglycosides, les dérivés de N-alkyl glucamine, les oxydes d'amines tels que les oxydes d'alkyl (CIO-C14) amines ou les oxydes de N- acylaminopropylmorpholine, les polydiméthylsiloxanes oxyéthylénés et/ou oxypropylénés. Le ou les agents tensioactifs amphotères ou zwittérioniques, utilisables dans la présente invention, peuvent être notamment des dérivés d'amines aliphatiques secondaires ou tertiaires, éventuellement quaternisées, dans lesquels le groupe aliphatique est une chaîne linéaire ou ramifiée comportant de 8 à 22 atomes de carbone, lesdits dérivés d'amines contenant au moins un groupe anionique tel que, par exemple, un groupe carboxylate, sulfonate, sulfate, phosphate ou phosphonate. On peut citer en particulier les alkyl(C8_20)bétaïnes, les sulfobétaïnes, les (alkyl en C8_20)amido(alkyl en C3_g)bétaïnes ou les (alkyl en C8_20)amido(alkyl en C6_g)sulfobétaïnes. A titre d'exemple, on peut citer le cocoamphodiacétate commercialisé par la société RHODIA sous la dénomination commerciale MIRANOL® C2M concentré. Parmi les agents tensioactifs amphotères ou zwittérioniques cités ci-dessus, on utilise de préférence les (alkyl en C8_20)bétaïnes tel que la cocoylbétaïne, les (alkyl en C8_20)amido(alkyl en C3_g)bétaïnes tel que la cocoylamidopropylbétaïne, et leurs mélanges. Plus préférentiellement, le ou les agents tensioactifs amphotères ou zwittérioniques sont choisis parmi la cocoylamidopropylbétaïne et la cocoylbétaïne. On entend par « agent tensioactif anionique », un tensioactif ne comportant à titre de groupements ioniques ou ionisables que des groupements anioniques. Ces groupements anioniques sont choisis de préférence parmi les groupements CO2H, CO2-, SO3H, S03-, OSO3H, OSO3 , H2PO3, HPO3 , PO32 , H2PO2, HPO2 , PO22 POH, PO . A titre d'exemples d'agents tensioactifs anioniques utilisables dans la composition selon l'invention, on peut citer les alkyl sulfates, les alkyl éther sulfates, les alkylamidoéthersulfates, les alkylarylpolyéthersulfates, les monoglycéride-sulfates, des alkylsulfonates, les alkylamidesulfonates, les alkylarylsulfonates, les alpha-oléfine-sulfonates, les paraffine-sulfonates, les alkylsulfosuccinates, les alkyléthersulfosuccinates, les alkylamide- sulfosuccinates, les alkylsulfo-acétates, les acylsarcosinates, les acylglutamates, les alkylsulfosuccinamates, les acyliséthionates et les N-acyltaurates, les sels de monoesters d'alkyle et d'acides polyglycoside-polycarboxyliques, les acyllactylates, les sels d'acides D-galactoside-uroniques, les sels d'acides alkyl éther-carboxyliques, les sels d'acides alkyl aryl éther-carboxyliques, les sels d'acides alkyl amidoéther-carboxyliques ; et les formes non salifiées correspondantes de tous ces composés ; les groupes alkyle et acyle de tous ces composés comportant de 6 à 24 atomes de carbone et le groupe aryle désignant un groupe phényle. Lorsque l'agent ou les agents tensioactifs anioniques sont sous forme de sel, il(s) peu(ven)t être choisi(s) parmi les sels de métaux alcalins tels que le sel de sodium ou de potassium et de préférence de sodium, les sels d'ammonium, les sels d'amines et en particulier d'aminoalcools ou les sels de métaux alcalino-terreux tel que le sel de magnésium. A titre d'exemples de tensioactif cationique, on peut notamment citer les sels d'amines grasses primaires, secondaires ou tertiaires, les sels d'ammonium quaternaire tels que les chlorures ou les bromures de tétraalkylammonium, d'alkylamidoalkyl trialkylammonium, de trialkylbenzylammonium, de trialkylhydroxy alkylammonium ou d'alkylpyridinium ; les dérivés d'imidazoline ; ou les oxydes d'amines à caractère cationique. De préférence, le tensioactif utilisé est choisi parmi les tensio-actifs anioniques, non-ioniques, amphotériques et leur mélange. De préférence, les tensio-actifs anioniques sont utilisés, et en particulier les alkyl sulfates. Le tensio-actif particulièrement préféré est le dodécylsulfate de sodium. Dans la dispersion aqueuse (B) comprenant les charges, la concentration en tensio-actif est préférentiellement strictement supérieure à 0,01% en poids par rapport au poids total de la dispersion aqueuse (B), plus particulièrement strictement supérieure à 0,1 %, plus préférentiellement entre 0,1 et 20% en poids, et encore plus préférentiellement entre 0,1 et 2% en poids par rapport au poids total de la dispersion aqueuse (B). Préparation de la dispersion aqueuse de charge (B) La ou les charges selon l'invention, notamment le noir de carbone associé à au moins un tensioactif sont ensuite dispersées dans de l'eau, de préférence de sorte à obtenir une dispersion dont la viscosité est suffisante pour être aisément manipulable. Avantageusement, la dispersion est sonifiée afin de permettre l'obtention d'une stabilité des agrégats dans l'eau, ce qui permet d'améliorer la dispersibilité de la dispersion aqueuse de charge dans le mélange-maître ensuite réalisé. Selon un mode de réalisation particulier de l'invention, l'élastomère diénique mis en oeuvre est du caoutchouc naturel et la charge organique utilisée est du noir de carbone. Mise en contact des deux dispersions et phase d'homogénéisation Le latex de l'élastomère diénique (A) et la dispersion stable de charge (B) sont mis en contact. Le slurry de charge est versé lentement dans le latex d'élastomère, ou inversement, sous une agitation de préférence lente de manière à assurer une bonne homogénéisation du milieu. Le mélange des dispersions (A) et (B) peut également s'effectuer de manière simultanée l'une dans l'autre avec un débit contrôlé est également envisageable. Comme exposé ci-dessus, la présence du tensioactif dans la dispersion aqueuse de charge (B) constitue un paramètre variable, qui oriente la cinétique de la coagulation du milieu, et ce en gardant constant l'apport d'énergie mécanique. Le procédé selon l'invention permet ainsi de contrôler, voir de commander la coagulation du milieu. Le contrôle de la durée de la phase d'homogénéisation du latex et du slurry permet d'agir directement sur l'homogénéité du milieu, et du mélange-maître final. Plus la phase d'homogénéisation sera efficace, plus la répartition des charges dans le coagulum sera homogène. Phase de coagulation Une fois l'homogénéisation effectuée, vient la phase de coagulation. La coagulation peut être provoquée en apportant au système un apport d'énergie mécanique suffisant. Par exemple, une importante augmentation de la vitesse de cisaillement peut être appliquée au milieu. Selon d'autres modes de réalisation, il est également possible de comprimer le système. Cet apport d'énergie mécanique va déstabiliser de manière simultanée tout le volume et provoquer la coagulation du milieu. Une autre possibilité est de laisser le milieu sous un apport d'énergie mécanique constant, c'est-à-dire identique à l'apport effectué lors de la phase d'homogénéisation. Par exemple, en conservant un taux de cisaillement constant pour ces deux phases : homogénéisation et coagulation. Ainsi, une fois que le tensioactif ne permet plus de stabiliser la dispersion (C), alors celle-ci tend à coaguler. Lorsque l'énergie mécanique apportée au système s'applique sous la forme d'action du cisaillement, des mélangeurs statiques ou bien des mélangeurs dynamiques, tels que des agitateurs à pale peuvent être utilisés. I1 est possible d'utiliser tout type d'appareil permettant un mélange « efficace » de deux produits en phase liquide, ainsi on pourra utiliser un mélangeur statique tel que ceux commercialisés par les sociétés Noritake Co., Limited, TAH aux USA, KOFLO aux USA, ou TOKUSHU KIKA KOGYO Co., Ltd. ou un mélangeur réalisant un haut cisaillement tel que des mélangeurs commercialisés par TOKUSHU KIKA KOGYO Co., Ltd., ou par la société PUC en Allemagne, par la société CAVITRON en Allemagne ou par la société SILVERSON au Royaume Uni. Lors de la phase de coagulation de ces deux dispersions, un coagulum d'élastomère et de charge se forme soit sous forme d'un seul élément solide dans la solution, soit sous forme de plusieurs éléments solides séparés. Le volume de dispersion aqueuse de la charge (B) dépend du taux de charge visé pour le mélange-maître à réaliser, du volume du latex d'élastomère diénique (A) et de leur concentration respective. Ainsi le volume sera adapté en conséquence. Avantageusement, le taux de charge visé pour le mélange-maître est compris entre 10 et 150 pce, de préférence entre 10 à 100 pce et plus préférentiellement entre 15 et 90 pce, encore plus préférentiellement entre 15 et 70 pce. De préférence, le procédé selon l'invention ne comporte pas l'ajout d'agent de coagulation. C'est l'apport de l'énergie mécanique au système, qui provoque la coagulation. Ainsi, la quantité d'énergie mécanique apportée au système et la teneur en tensioactif présent dans la dispersion aqueuse (C) sont deux paramètres permettant le contrôle de la cinétique des phases d'homogénéisation et de coagulation. Selon un autre mode de réalisation, il est possible d'ajouter à la dispersion (C) un ou plusieurs agents de coagulation de manière à améliorer le rendement de l'étape de coagulation. Dans cette éventualité, l'agent de coagulation n'est pas le facteur responsable du déclenchement de la coagulation. Récupération du solide formé Le ou les solides sont récupérés par exemple par filtration ou par centrifugation. En effet, l'opération de filtrage qui peut être réalisée à l'aide d'un tamis de filtration, peut s'avérer inadaptée lorsque le coagulum se présente sous forme de nombreux et petits éléments solides. Dans un tel cas, on réalise de préférence une opération de centrifugation supplémentaire. A l'issue de cette étape de filtrage ou de centrifugation, le coagulum obtenu est séché, par exemple à l'étuve. Le procédé selon l'invention peut s'effectuer de manière continue, aussi bien que de manière discontinue. Additifs Le latex d'élastomère diénique (A) et la dispersion aqueuse de charge (B) conformes à l'invention peuvent comporter également tout ou partie des additifs usuels habituellement utilisés dans les compositions d'élastomères destinées à la fabrication de pneumatiques, en particulier de bandes de roulement, comme par exemple des plastifiants ou des huiles d'extension, que ces derniers soient de nature aromatique ou non-aromatique, des pigments, des agents de protection tels que cires anti-ozone, anti-ozonants chimiques, anti-oxydants, des agents anti-fatigue, des résines renforçantes, des accepteurs (par exemple résine phénolique novolaque) ou des donneurs de méthylène (par exemple HMT ou H3M) tels que décrits par exemple dans la demande WO 02/10269, un système de réticulation à base soit de soufre, soit de donneurs de soufre et/ou de peroxyde et/ou de bismaléimides, des accélérateurs de vulcanisation, des activateurs de vulcanisation exclusion faite bien entendu des activateurs à base de zinc (ou dans le respect des 0,5 pce maximum de zinc dans la composition, et de préférence moins de 0,3 pce). De préférence, ces dispersions comportent, à titre d'agent plastifiant préférentiel non aromatique ou très faiblement aromatique, au moins un composé choisi dans le groupe constitué par les huiles naphténiques, paraffiniques, huiles MES, huiles TDAE, les esters (en particulier trioléates) de glycérol, les résines plastifiantes hydrocarbonées présentant une haute Tg de préférence supérieure à 30°C, et les mélanges de tels composés. Le latex d'élastomère diénique (A) et la dispersion aqueuse de charge (B) peuvent également contenir, des agents de couplage, des activateurs de couplage, des agents de recouvrement de la charge inorganique renforçante ou plus généralement des agents d'aide à la mise en oeuvre susceptibles de manière connue, grâce à une amélioration de la dispersion de la charge inorganique ou organique dans la matrice de caoutchouc et à un abaissement de la viscosité des compositions, d'améliorer leur faculté de mise en oeuvre à l'état cru, ces agents étant par exemple des silanes hydrolysables tels que des alkylalkoxysilanes (notamment des alkyltriéthoxysilanes), des polyols, des polyéthers (par exemple des polyéthyléneglycols), des amines primaires, secondaires ou tertiaires (par exemple des trialcanolamines), des POS hydroxylés ou hydrolysables, par exemple des a,wdihydroxy-polyorganosiloxanes (notamment des a,w-dihydroxypolydiméthyl siloxanes), des acides gras comme par exemple l'acide stéarique. Les additifs décrits précédemment pourraient également être incorporés au mélange maître avant la phase de coagulation et/ou après la formation du coagulum. L'invention porte également sur un mélange-maître d'élastomère diénique et de charge préparé selon le procédé décrit ci- dessus. L'invention a aussi pour objet une composition de caoutchouc à base d'au moins un mélange-maître d'élastomère diénique et de charge préparé selon le procédé décrit ci-dessus. L'invention concerne également un article fini ou semi-fini comportant une composition telle que définie ci-dessus. L'invention concerne encore une bande de roulement de pneumatique comportant une composition telle que définie ci-dessus. L'invention a enfin pour objet un pneumatique ou produit semi-fini comportant au moins une composition de caoutchouc telle que définie ci-dessus. Les exemples suivants servent à illustrer l'invention sans toutefois présenter un caractère limitatif. EXEMPLES DE REALISATION DE L'INVENTION Matériel utilisé - générateur d'ultrasons Vibracell de modèle VCX500 (réf. Fischer W75042) de puissance 500 W, utilisé à 60% de sa puissance maximale. - sonde de sonication standard ayant un diamètre de 13 mm, adaptée pour la sonication de volumes compris entre 10 et 250 ml. (réf. Fischer W75482). - Rhéomètre à vitesse de cisaillement contrôlée (Rheometrix RFSII) de géométrie cône/plan et de diamètre 50 mm (le plateau étant en acier inoxydable RFSII-ES-SP50, Cône RFSII-TC50.04), une distance entre le rotor et le stator de 45 µm, et un volume d'échantillon d'environ 3 ml. La température est maintenue entre 23±2°C pendant les mesures, dans un bain d'eau à température constante. Un joint de solvant est utilisé pour minimiser l'évaporation de l'eau (huile de vaseline VWR24679.921). - 1 agitateur magnétique + 1 barreau aimanté - verrerie : béchers de taille 15 ml (réf. VWRN 15 ml 213-3916) ; 50 ml (réf. VWR 50 ml 212-9301). Réactifs : Latex de caoutchouc naturel concentré High Ammonia à 60% en poids de caoutchouc naturel provenant de Trang Latex CO, LTD, Tailande, Poudre de noir de carbone N234 Eau distillée Sulfate de dodécyl de sodium (SDS) provenant de Aldrich 1. Evaluation de la valeur du temps caractéristique T en fonction de la vitesse de cisaillement Mélange-maître préparé Les réactifs utilisés pour préparer le mélange-maître figurent dans le tableau suivant. Les teneurs en réactifs sont exprimées en g%. Dispersion 1 aqueuse (C) caoutchouc 20 naturel Noir de 5,14 carbone SDS 0,53 Eau qsp distillée Le mélange-maître 1 est préparé selon un procédé conforme à l'invention, et ce de manière suivante. 10 Préparation du latex de caoutchouc naturel : latex (A) Le latex de caoutchouc naturel est pesé dans un bécher en verre. Un barreau aimanté y est ajouté. I1 est ensuite dilué dans de l'eau distillée jusqu'à une concentration de 40% en poids de caoutchouc naturel. 15 Préparation des slurries de noir de carbone : dispersions aqueuses de charge (B) Après avoir pesé le noir, l'eau et le tensioactif : le dodécylsulfate de sodium noté SDS, les réactifs sont mis en contact 20 dans un bécher en verre de 50mL (forme basse). Puis l'ensemble est homogénéisé à l'aide d'une sonde ultrason à deux reprises, pendant 2 minutes. Le noir de carbone aggloméré sur5 la sonde à la fin des deux minutes est incorporé au mélange à l'aide d'une spatule. Préparation des mélange-maîtres La dispersion aqueuse (B) est légèrement agitée avant le mélange avec la dispersion (A), afin de minimiser d'éventuels effets de sédimentation des charges. Un volume du dispersion aqueuse (B) est versé lentement dans un même volume de dispersion aqueuse (A) sous une agitation manuelle à la spatule, conduisant à la dispersion aqueuse (C) 1 décrite dans le tableau ci-dessus. L'échantillon est placé dans le rhéomètre, le cône étant ensuite placé dessus délicatement et en mode manuel de manière à ne pas induire des forces de cisaillement avant la mesure. Evaluation du temps caractéristique 2 Le temps caractéristique T est mesuré selon la méthode suivante. L'évolution dans le temps de la viscosité est mesurée pour un échantillon à une vitesse de cisaillement donnée, par exemple dans la figure 1 à 500s-1, pendant des intervalles de 10 secondes, alternés avec des intervalles de 80 secondes, pendant lesquelles ont été mesurées les propriétés en dynamique à un taux de déformation maximum de 0,2% et à une fréquence de 1Hz. La viscosité de l'échantillon augmente très fortement sous l'effet du cisaillement reflétant la déstabilisation soudaine de la dispersion aqueuse (C). D'autre part, de petits solides élastiques apparaissent entre le rotor et le stator du rhéomètre à la fin de la mesure. La figure 1 illustre l'évolution dans le temps de la viscosité. Le temps caractéristique T est calculé par extrapolation linéaire à la fois du plateau initial de viscosité et de la montée rapide lors de la coagulation. Le temps caractéristique T est déterminé à l'intersection de ces deux courbes extrapolées, comme le montre la figure 1. Mesure du temps caractéristique i à différentes vitesses de cisaillement La dispersion aqueuse (C) 1 est placée dans le rhéomètre. Une série de mesures du temps caractéristique T avant coagulation est effectuée à partir de la dispersion 1 pour plusieurs vitesses de cisaillement : 200, 300, 400 et 500 s-1. La figure 2 reprend les valeurs obtenues en tenant compte d'une estimation de l'écart-type. La figure 2 montre le temps caractéristique T en fonction de la vitesse de cisaillement. Afin d'éviter de possibles réarrangements d'agrégats de noir de carbone et de caoutchouc naturel, qui pourraient influencer le milieu, et ainsi les résultats, toutes les mesures ont été effectuées quelques secondes après le mélange. Conclusion Ces résultats montrent que plus la vitesse de cisaillement appliquée à la dispersion (C) est élevée, plus la valeur du temps caractéristique T diminue. Ainsi, ces tests montent que l'apport d'énergie mécanique influence directement la durée de la phase d'homogénéisation précédant la phase de coagulation. 2. Evaluation de la valeur du temps caractéristique T en fonction de la concentration en tensioactif Mélange-maîtres préparés Les réactifs utilisés pour préparer les mélange-maîtres figurent dans le tableau suivant. Les teneurs en réactifs sont exprimées en g%. Dispersions 2 3 4 aqueuses (C) caoutchouc 20 20 20 naturel Noir de 5,15 5,14 5,13 carbone SDS 0,50 0,55 0,61 Eau qsp qsp qsp distillée Les mélange-maîtres 2 à 4 sont préparés selon un procédé conforme à l'invention, et selon le protocole décrit ci-dessus. Evaluation du temps caractéristique T Une vitesse de cisaillement de 100 s-' est appliquée pour chacun des mélanges 2 à 4 et le temps caractéristique avant coagulation est mesuré. Les mesures figurent dans le tableau ci-dessous. Dispersions 2 3 4 aqueuses (C) i (s) Ainsi, ces exemples montrent que la durée de la phase d'homogénéisation précédant la phase de coagulation peut être contrôlée par la quantité de tensio-actif présent dans la dispersion aqueuse (C) et par l'énergie mécanique apportée à la dispersion aqueuse (C). Le début de la phase de coagulation peut être également contrôlée par un apport d'énergie mécanique supplémentaire. REVENDICATIONS1. Procédé de préparation d'un mélange-maître en phase liquide à base d'un ou plusieurs latex d'élastomères diéniques et d'une ou plusieurs charges comprenant les étapes successives suivantes : -réalisation d'une dispersion aqueuse stable et homogène (C), par mélange, d'un ou plusieurs latex d'élastomère diénique (A) avec une ou plusieurs dispersions aqueuses stables (B) d'une ou plusieurs charges, -homogénéisation de la dispersion aqueuse (C), - coagulation au sein de la dispersion aqueuse (C) du ou desdit latex d'élastomères diéniques avec la ou les charges par apport d'énergie mécanique, - récupération du coagulum, -séchage du coagulum récupéré pour obtenir le mélange maître. 2. Procédé selon la revendication 1, caractérisé en ce que la phase de récupération du coagulum est réalisée par une opération de filtrage. 3. Procédé selon la revendication 1, caractérisé en ce que la phase de récupération du coagulum est réalisée par une opération de centrifugation. 4. Procédé selon l'une quelconque des revendications 1 à 3, caractérisé en ce que le latex d'élastomère diénique est un latex de caoutchouc naturel. 5. Procédé selon la revendication 4, caractérisé en ce que le latex d'élastomère diénique est un latex concentré de caoutchouc naturel. 6. Procédé selon l'une quelconque des revendications précédentes, caractérisé en ce que la charge coagule spontanément avec le ou lesdits latex d'élastomères diéniques. 7. Procédé selon la revendication précédente, caractérisé en ce que la charge est le noir de carbone. 8. Procédé selon la revendication 6 ou 7, caractérisé en ce que la dispersion aqueuse (B) comporte un ou plusieurs tensioactifs. 9. Procédé selon la revendication 8, caractérisé en ce que le tensioactif est un tensioactif anionique. 10. Procédé selon la revendication 9, caractérisé en ce que le tensioactif est du dodécyle sulfate de sodium. 11. Procédé selon l'une quelconque des revendications 8 à 10, caractérisé en ce que la concentration en tensio-actif dans la dispersion aqueuse (B) est strictement supérieure à 0,01 % en poids par rapport au poids total de la dispersion aqueuse (B). 12. Mélange-maître d'élastomère diénique et de charge préparé selon l'une quelconque des revendications 1 à 11. 13. Composition de caoutchouc à base d'au moins un mélange-maître d'élastomère diénique et de charge préparé selon l'une quelconque des revendications 1 à 11. 14. Article fini ou semi-fini comportant une composition selon la revendication 13. 15. Bande de roulement de pneumatique comportant une composition selon la revendication 13. 16. Pneumatique ou produit semi-fini comportant au moins une composition de caoutchouc selon la revendication 13.